(57)【要約】      （修正有）【課題】軟化点低下やコストアップの原因となる耐衝撃改質剤や可塑剤を使用せずに、耐衝撃性に優れた硬質ポリ塩化ビニル系成形品及びその製造方法を提供する。【解決手段】平均重合度５００〜１５００のポリ塩化ビニル系樹脂１００質量部に対し、平均１次粒子径０．０１〜０．３μｍの炭酸カルシウムを１０〜４０質量部を含む硬質塩化ビニル系成形品であって、成形品断面の区画法解析における炭酸カルシウム粒子数の変動係数が１５％以下である硬質ポリ塩化ビニル系成形品、及びその製造方法。【選択図】なし【特許請求の範囲】
【請求項１】
平均重合度５００〜１５００のポリ塩化ビニル系樹脂１００質量部に対し、平均１次粒子径０．０１〜０．３μｍの炭酸カルシウムを１０〜４０質量部を含む硬質塩化ビニル系成形品であって、下記に定義される成形品断面の区画法解析における炭酸カルシウム粒子数の変動係数が１５％以下であることを特徴とする硬質ポリ塩化ビニル系成形品。
〈区画法解析における炭酸カルシウム粒子数の変動係数〉
区画法解析における炭酸カルシウム粒子数の変動係数とは、成形品断面の視野を区画に分割し、各区画内の炭酸カルシウム粒子数を数え、区画の粒子数標準偏差を粒子数平均値で除すことで算出された値である。
【請求項２】
２３±２℃でのシャルピー衝撃強度が３０ｋＪ／ｍ2以上である請求項１記載の硬質ポリ塩化ビニル系成形品。
【請求項３】
上記炭酸カルシウムが、予め脂肪酸表面処理が施されたものである請求項１又は２記載の硬質ポリ塩化ビニル系成形品。
【請求項４】
パイプ、継手、排水マス、雨樋、窓枠、サイディング、フィルム・シート材、平板及び波板の群から選ばれる製品に使用される請求項１〜３のいずれか１項記載の硬質ポリ塩化ビニル系成形品。
【請求項５】
平均重合度５００〜１５００のポリ塩化ビニル系樹脂１００質量部に対し、平均１次粒子径０．０１〜０．３μｍの炭酸カルシウムを１０〜４０質量部の配合量で、５００〜３０００ｒｐｍの回転速度で回転混合機により混合させ、この樹脂混合物を、押出成形、プレス成形、射出成形及びカレンダー成形の群の中から選ばれる成形法により硬質ポリ塩化ビニル系成形品を製造し、該成形品断面の区画法解析における炭酸カルシウム粒子数の変動係数が１５％以下であることを特徴とする硬質ポリ塩化ビニル系成形品の製造方法。
【発明の詳細な説明】
【技術分野】
【０００１】
本発明は、炭酸カルシウムを含有する硬質ポリ塩化ビニル系成形品及びその製造方法に関する。
【背景技術】
【０００２】
従来からポリ塩化ビニルを用いた硬質成形品は、押出成形、プレス成形、射出成形、カレンダー成形といった方法で成形され、パイプ、継手、排水マス、雨樋、窓枠、サイディング、フィルム・シート材、平板、波板等の各種の製品に広く使用されている。
【０００３】
これらの成形品には、多くの場合、耐衝撃改質剤としてメタクリル酸メチル−ブタジエン−スチレングラフト共重合体（ＭＢＳ樹脂）やアクリル系ポリマー等が使用されている。その一例として下記の特許文献１が挙げられる。しかし、上記耐衝撃改質剤の配合は軟化点低下といった問題を引き起こし、更にコストアップの原因となってしまう。
【０００４】
また、ポリ塩化ビニルに炭酸カルシウムと可塑剤を配合した例としては、下記の特許文献２が挙げられる。しかし、ポリ塩化ビニルが可塑剤添加により軟化点低下といった問題を引き起こし、高温下での荷重に耐えられなくなるといった問題を生じる。更には、可塑剤の使用はコストアップの原因となってしまう。また、下記の特許文献３には、ポリ塩化ビニルに炭酸カルシウムを配合して衝撃強度を高めることが記載されているが、炭酸カルシウムの分散径が大きいため、シャルピー衝撃強度も低い成形品となり、応用製品に活用されることは難しい。適正な加工条件（温度、時間）や特定の組成を用いないと高い衝撃強度を得ることが難しいのが現状である。
【先行技術文献】
【特許文献】
【０００５】
【特許文献１】特開２０１４−２３１５６５号公報
【特許文献２】特許第３４６２４８６号公報
【特許文献３】特開２０００−０２６６８６号公報
【発明の概要】
【発明が解決しようとする課題】
【０００６】
本発明は、上記事情に鑑みなされたもので、軟化点低下やコストアップの原因となる耐衝撃改質剤や可塑剤を使用せずに、耐衝撃性に優れた硬質ポリ塩化ビニル系成形品及びその製造方法を提供することを目的とする。
【課題を解決するための手段】
【０００７】
本発明者らは、上記目的を達成するため鋭意検討を行った結果、平均重合度５００〜１５００のポリ塩化ビニル系樹脂１００質量部に対し、平均１次粒子径０．０１〜０．３μｍの炭酸カルシウムを１０〜４０質量部を含む硬質塩化ビニル系成形品であって、成形品断面の区画法解析における炭酸カルシウム粒子数の変動係数が１５％以下であれば、炭酸カルシウムを均一に分散させることにより、軟化点を低下させることなく、耐衝撃性が十分に高い硬質ポリ塩化ビニル系成形品を得ることができることを見出し、本発明をなすに至ったものである。
【０００８】
従って、本発明は、下記の硬質ポリ塩化ビニル系成形品及びその製造方法を提供する。
〔１〕平均重合度５００〜１５００のポリ塩化ビニル系樹脂１００質量部に対し、平均１次粒子径０．０１〜０．３μｍの炭酸カルシウムを１０〜４０質量部を含む硬質塩化ビニル系成形品であって、下記に定義される成形品断面の区画法解析における炭酸カルシウム粒子数の変動係数が１５％以下であることを特徴とする硬質ポリ塩化ビニル系成形品。
〈区画法解析における炭酸カルシウム粒子数の変動係数〉
区画法解析における炭酸カルシウム粒子数の変動係数とは、成形品断面の視野を区画に分割し、各区画内の炭酸カルシウム粒子数を数え、区画の粒子数標準偏差を粒子数平均値で除すことで算出された値である。
〔２〕２３±２℃でのシャルピー衝撃強度が３０ｋＪ／ｍ2以上である［１］記載の硬質ポリ塩化ビニル系成形品。
〔３〕上記炭酸カルシウムが、予め脂肪酸表面処理が施されたものである〔１〕又は〔２〕記載の硬質ポリ塩化ビニル系成形品。
〔４〕パイプ、継手、排水マス、雨樋、窓枠、サイディング、フィルム・シート材、平板及び波板の群から選ばれる製品に使用される〔１〕〜〔３〕のいずれかに記載の硬質ポリ塩化ビニル系成形品。
〔５〕平均重合度５００〜１５００のポリ塩化ビニル系樹脂１００質量部に対し、平均１次粒子径０．０１〜０．３μｍの炭酸カルシウムを１０〜４０質量部の配合量で、５００〜３０００ｒｐｍの回転速度で回転混合機により混合させ、この樹脂混合物を、押出成形、プレス成形、射出成形及びカレンダー成形の群の中から選ばれる成形法により硬質ポリ塩化ビニル系成形品を製造し、該成形品断面の区画法解析における炭酸カルシウム粒子数の変動係数が１５％以下であることを特徴とする硬質ポリ塩化ビニル系成形品の製造方法。
【発明の効果】
【０００９】
本発明の硬質ポリ塩化ビニル系成形品は、炭酸カルシウムの分散性が優れ、軟化点を低下させることなく、耐衝撃性に優れるものであり、様々な用途に優位に使用される。
【発明を実施するための形態】
【００１０】
以下、本発明につき、更に詳しく説明する。
本発明の硬質ポリ塩化ビニル系成形品は、平均重合度５００〜１５００のポリ塩化ビニル系樹脂に、所定の平均１次粒子径を有する炭酸カルシウムを所定量含有するものである。
【００１１】
本発明で用いるポリ塩化ビニル系樹脂は、塩化ビニル単独重合体、塩化ビニル単量体と塩化ビニルと共重合可能な単量体との共重合体（通常、塩化ビニル５０質量％以上の共重合体）、塩素化塩化ビニル共重合体である。塩化ビニルと共重合可能な単量体としては、例えば、酢酸ビニル、プロピオン酸ビニル等のビニルエステル、アクリル酸、アクリル酸エチル等のアクリル酸エステル、メタクリル酸メチル、メタクリル酸エチル等のメタクリル酸エステル、エチレン、プロピレン等のオレフィンモノマー、アクリロニトリル、スチレン、塩化ビニリデン等が挙げられる。上記のポリ塩化ビニル系樹脂の平均重合度は、５００〜１５００であり、好ましくは７００〜１３００である。この平均重合度が５００未満では耐衝撃強度が低く、要求を満たすことはできない。また、この平均重合度が１５００を超えると溶融粘度が高く、可塑剤なしで成形することが困難となる。なお、このポリ塩化ビニル系樹脂の平均重合度は、ＪＩＳ  Ｋ７３６７−２に規定の溶液粘度法により測定した値である。
【００１２】
本発明で用いられる炭酸カルシウムは、平均１次粒子径が０．０１〜０．３μｍであり、好ましくは０．０５〜０．２μｍである。炭酸カルシウムの平均１次粒子径が上記範囲内であれば、ポリ塩化ビニル系樹脂の耐衝撃性を向上させることができる。炭酸カルシウム粒子径が小さくなると、比表面積が著しく増大し、衝撃を加えた場合、応力が拡散しフィラー界面においてミクロクレーズが発生し歪エネルギーを吸収すると考えられる。なお、炭酸カルシウムの平均１次粒子径は、透過型電子顕微鏡写真観察法により測定される。
【００１３】
上記の炭酸カルシウムは、特には、予め表面処理が施されたものであって凝集し難いものを採用することが好適である。この場合、表面処理品の平均１次粒子径が０．０１〜０．３μｍである。表面処理が施されていない炭酸カルシウムを用いる場合、凝集を起こしやすくなり、凝集すると衝撃強度向上効果が不十分となる場合がある。また、炭酸カルシウムの粒子が塩化ビニル樹脂中に均一に分散されることが望ましく、このため、炭酸カルシウムには脂肪酸表面処理が施されているものが望ましい。
【００１４】
上記表面処理に用いる脂肪酸としては、炭素数１０〜２０の高級脂肪酸が好ましく、具体的には、ステアリン酸、パルミチン酸、ラウリン酸、オレイン酸等の脂肪酸が好適に使用され、これらは２種以上混合して用いてもよい。なお、上記の脂肪酸としては、脂肪酸のみならず、ナトリウム、カルシウム等のアルカリ金属やアルカリ土類金属等との脂肪酸塩、更には脂肪酸エステルの形態であってもよい。
【００１５】
上記の炭酸カルシウムの配合量は、ポリ塩化ビニル系樹脂１００質量部に対し１０〜４０質量部、好ましくは１５〜２５質量部である。炭酸カルシウムの配合量が上記範囲内であれば、ポリ塩化ビニル系樹脂の耐衝撃性が向上し得る。上記の配合量が少なすぎると、衝撃強度向上効果が発揮され難くなり、逆に、上記配合量が多すぎると、炭酸カルシウムが均一分散され難く、凝集が進行することとなり、大粒径となった炭酸カルシウムの界面にクレーズが発生してしまい、その結果、歪エネルギーを吸収しきれず破壊に至り易くなると考えられる。
【００１６】
本発明に用いられる硬質ポリ塩化ビニル系成形品には、これらの他に、塩素含有樹脂のための熱安定剤を添加してもよい。この熱安定剤は、塩素含有樹脂組成物を成形加工する際に、塩素含有樹脂が熱分解して塩化水素を放出し、成形品を変色したり、分子鎖を切断し劣化させたりすることを防ぐために使用される。この熱安定剤としては、硬質ポリ塩化ビニル系成形品に従来用いられてきたものを使用することができ、例えば、カルシウム、バリウム、亜鉛等の金属化合物、錫系化合物、鉛系化合物が挙げられる。この熱安定剤の配合量は、特に制限はないが、ポリ塩化ビニル系樹脂１００質量部に対し、好ましくは２０質量部以下、より好ましくは１〜１０質量部で使用することができる。また、必要に応じて、滑剤、加工助剤、紫外線吸収剤、酸化防止剤、顔料等を添加してもよい。これらの添加剤は、各々２０質量部以下の範囲で添加することができる。
【００１７】
滑剤について特に制限はないが、好ましくは平均分子量が３００〜１２００のパラフィンワックスを使用することができる。なお、このパラフィンワックスの平均分子量はゲル浸透クロマトグラフィーにより測定した値である。
【００１８】
本発明は、上述したように上記ポリ塩化ビニル系樹脂及び炭酸カルシウムを所定量配合するものであり、この樹脂混合物を得る方法としては、回転混合機を用い、特定の回転速度で混合させながら成形させることにより、軟化点を下げることなく、衝撃強度が高い成形品を得ることができる。本発明の樹脂組成物を対流させて均一混合できる観点から、用いられる回転混合機としては、ヘンシェルミキサーやスーパーミキサー等が挙げられる。
【００１９】
上記の回転混合機の回転速度については、特に制限はないが、好ましくは５００〜３０００ｒｐｍ、より好ましくは１０００〜２５００ｒｐｍで行うことができる。この回転速度が５００ｒｐｍ未満の場合には、炭酸カルシウムの分散不良により炭酸カルシウムの凝集が起こり、衝撃強度が高い成形品が得られない場合がある。逆に、上記回転速度が３０００ｒｐｍを超えると、過度な発熱のため混合温度を均一にコントロールすることが困難になるおそれがある。上記混合機による撹拌の際は、配合材料の温度が１０〜４０℃、好ましくは２０〜３０℃より回転混合させ、昇温により配合材料が１００〜１４０℃、好ましくは１１０〜１３０℃に到達したところで排出させることにより、粉体コンパウンドを得ることができる。この場合、配合材料の混合時間は、好ましくは０．０５〜１．０ｈｒ、好ましくは０．０５〜０．５ｈｒとすることができる。
【００２０】
上記の粉体コンパウンド（樹脂混合物）の成形（「本成形」ともいう）の方法としては、特に制限はないが、押出成形、プレス成形、射出成形及びカレンダー成形の群の中から選ばれる成形法により行うことが好適である。
【００２１】
上記成形の前には、上記の粉体コンパウンドを予備溶融加工させることができる。この予備溶融加工としては、例えば、押出成形またはロール成形したもの、或いは、これらを細断により好ましくは０．５〜１０ｍｍ程度、より好ましくは１〜７ｍｍ程度にペレット化して使用する方法等が挙げられる。この予備溶融加工の設定温度を１４０〜２００℃で２〜１２分間で混練させることが好適である。押出成形を用いた予備溶融加工の場合には、例えば、粉体コンパウンドを押出成形機で１４０〜１８０℃で溶融させて、スクリュー速度を２０〜６０ｒｐｍにコントロールし、長手方向が０．５〜１０ｍｍ程度のペレットになるように行い、ペレットコンパウンドを得ることができる。ロール成形の場合には、２本ロール（３〜９インチで例えば約１０〜３０ｒｐｍ）に粉体コンパウンドを投入させ、１６０〜２００℃で１〜３０分、好ましくは１〜１０分混練させシート化し、厚さ０．１〜５ｍｍとすることが好適である。このような条件下で予備溶融加工を行うことにより、その後の樹脂混合物の本成形時には、炭酸カルシウムをより均一に分散させることが可能と考えられる。
【００２２】
上記予備溶融加工の後、上述した各種成形法により粉体コンパウンドを成形して本成形品である硬質ポリ塩化ビニル系成形品を得ることができる。この成形加工の具体例としては、ロールシート（厚さが好ましくは０．１〜５ｍｍ）を最大１０シート重ねて、好ましい条件として、１５０〜２５０℃、圧力１０〜１００ｋｇ／ｃｍ2及び１〜３０分の条件で、所望の形状になるようにプレスすることにより、プレスシート（厚さが好ましくは０．５〜１０ｍｍ、より好ましくは３〜５ｍｍ）を成形させて成形シートを得ることができる。また、本成形加工は、プレス成形だけでなく、押出成形方法を選択しても構わない。この場合には、押出機にペレット化した予備溶融加工品を投入し、樹脂温度が１４０〜２００℃で、回転速度が２０〜６０ｒｐｍになるようにコントロールし、混練し、角棒、シート等の押出成形品を得ることも可能である。押出成形機は単軸、多軸を問わない。
【００２３】
本発明で成形した硬質ポリ塩化ビニル系成形品の、電界放出形走査電子顕微鏡により観察された断面の区画法解析において、炭酸カルシウム粒子数の変動係数が１５％以下であり、好ましくは１〜１０％である。この区画法解析における炭酸カルシウム粒子数の変動係数とは、断面の視野を区画に分割し、各区画内の炭酸カルシウム粒子数を数え、区画の粒子数標準偏差を粒子数平均値で除すことで算出された値である。成形品断面の粒子数の変動係数が上記範囲内であれば、炭酸カルシウムが均一に分散されることを意味し、耐衝撃強度が向上すると考えられる。変動係数が１５％を超えた場合には、高い衝撃強度を得るのが困難である。
【００２４】
本発明で成形した硬質ポリ塩化ビニル系成形品のシャルピー衝撃強度は、好ましくは３０ｋＪ／ｍ2以上であり、より好ましくは４０〜１４０ｋＪ／ｍ2、更に好ましくは５０〜１００ｋＪ／ｍ2である。このシャルピー衝撃強度は、２３±２℃条件下でＪＩＳ  Ｋ７１１１に準拠して測定する。上記のシャルピー衝撃強度が３０ｋＪ／ｍ2未満であると、使用時に割れが発生し易くなる。
【００２５】
また、上記硬質ポリ塩化ビニル系成形品は、試験荷重１０Ｎで９０℃以上、好ましくは９０〜１００℃のビカット軟化点を得ることができる。更には、上記硬質ポリ塩化ビニル系成形品は、溶融した溶融粘度（１５０〜１９０℃）を９．０×１０2〜１．６×１０4Ｐａ・ｓ、好ましくは１．０×１０3〜９．０×１０3Ｐａ・ｓとすることで均一混練性の点でよい製品が得られる。
【００２６】
なお、本発明の成形品は、パイプ、継手、排水マス、雨樋、窓枠、フィルム・シート材、平板、波板等の各種の工業製品に好適に使用することができる。これらの工業製品については、使用される環境により、要求される衝撃強度（耐衝撃性）が異なり、また加工時にカットされるケースを考慮して衝撃強度が選定される。
【実施例】
【００２７】
以下、実施例及び比較例を示し、本発明を具体的に説明するが、本発明は下記の実施例に制限されるものではない。
【００２８】
［実施例１］
〈ポリ塩化ビニル系樹脂コンパウンドの作製〉
信越化学社製のポリ塩化ビニル「ＴＫ−１０００（平均重合度１０００）」を使用し、炭酸カルシウムの平均１次粒子径を０．０８μｍとして２０質量部、パラフィンワックスの平均分子量を５００として１質量部添加し、回転混合機として日本コークス工業社製１０Ｌヘンシェルミキサー（ＦＭ１０Ｃ／１型）を用いて、その他表１に示す配合材料及び配合割合（質量部）で添加し、配合材料の温度が２５℃より、回転数１８００ｒｐｍで回転混合させ、昇温により配合材料が１２０℃に到達したところで排出させた。ブレンドに要する時間は６分程度であった。なお、上記のヘンシェルミキサーには、上羽根としてＳＴ羽根（標準）、及び下羽根としてＡＯ羽根（標準）をそれぞれ使用した。
【００２９】
〈ロールシートの作製（予備溶融加工）〉
上記コンパウンドを６インチ２本ロールにて、ロール温度１７０℃及び２０ｒｐｍの条件でコントロールし、５分間混練し、厚み０．７ｍｍのロールシート化した。
【００３０】
〈プレスシートの作製（本成形加工）／シャルピー衝撃強度測定／ビカット軟化点測定〉
ロールシート（厚さ０．７ｍｍ）を所望の長さに切断し、６枚重ねあわせて１８０℃、圧力５０ｋｇ／ｃｍ2及び５分の条件でプレスし、４ｍｍ厚のプレスシートを得た。プレスシートを分割して４ｍｍ×１０ｍｍ×８０ｍｍ試験片をシャルピー衝撃試験用に１０本作製、ビカット軟化点試験用に２本作製した。ＪＩＳ  Ｋ７１１１に準拠し、２３℃±２℃条件下でシャルピー衝撃強度を測定した。また、ＪＩＳ  Ｋ７２０６に準拠し、試験荷重１０Ｎ及び昇温速度５０℃／ｈでビカット軟化温度を測定した。各々の測定結果（シャルピー衝撃強度平均値ｎ＝１０、ビカット軟化点平均値ｎ＝２）を表２に示した。
【００３１】
〈区画法解析〉
成形品の断面を電界放出形走査電子顕微鏡（日立ハイテクノロジーズ社製ＳＵ９０００）により観察し、６０μｍ×４０μｍの視野において１００区画に分割し、各区画内の炭酸カルシウム粒子数を数え、１００区画の粒子数平均値、及び標準偏差を算出した。標準偏差を平均値で除すことで変動係数を算出し、炭酸カルシウムの分布均一性の指標とした。変動係数の値が小さいほど均一分布であることを表す。５視野測定分の平均をとり、その結果を表２に示した。
【００３２】
〈溶融粘度〉
各実施例で得られた成形品を１６０℃で溶融させ、その後、せん断応力４ＭＰａの時の溶融粘度（Ｐａ・ｓ）を高化式フローテスター（島津製作所社製ＣＦＴ−５００Ｄ）を用いて測定した。
【００３３】
［実施例２］
炭酸カルシウムの平均１次粒子径を０．１５μｍとして２０質量部添加した以外は、実施例１と同様に実施した。
【００３４】
［実施例３］
・〈ポリ塩化ビニル系樹脂コンパウンドの作製〉
実施例１と同様に実施した。
・〈ロールシートの作製（予備溶融加工）〉
実施例１と同様に実施した。
・〈押出成形品の作製（本成形加工）／シャルピー衝撃強度測定／ビカット軟化点測定〉
実施例１で得られたロールシートをホーライ社製シートペレタイザー（ＳＧＧ−２２０−４×４）で５ｍｍ角ペレットに細断した後、２０ｍｍφ単軸押出機にてスクリュー圧縮比ＣＲ＝３．０、スクリーン：＃６０×１枚、ダイス：４×１０ｍｍ角棒、スクリュー回転数：４０ｒｐｍ、シリンダー設定温度Ｃ１：１８０℃、Ｃ２：１８５℃、Ｃ３：１９０℃（Ｃ１が最もホッパーに近く、その後Ｃ２、Ｃ３の順に通過する）、ダイス設定温度２００℃で押出成形を行った。シリンダーからダイスまで樹脂の混練に要する時間は３分程度であった。シリンダーからダイス角棒成形品を分割して４ｍｍ×１０ｍｍ×８０ｍｍ試験片をシャルピー衝撃試験用に１０本作製、ビカット軟化点試験用に２本作製した。ＪＩＳ  Ｋ７１１１に準拠し、２３±２℃条件下でシャルピー衝撃強度を測定した。また、ＪＩＳ  Ｋ７２０６に準拠し、試験荷重１０Ｎ及び昇温速度５０℃／ｈでビカット軟化温度を測定した。各々の測定結果（平均値）を表２に示した。
・〈区画法解析法〉
実施例１と同様に実施した。
・〈溶融粘度〉
実施例１と同様に実施した。
【００３５】
［実施例４］
信越化学社製ポリ塩化ビニルＴＫ−７００（平均重合度７００）を使用し、平均１次粒子径０．０８μｍの炭酸カルシウムを１５質量部添加し、ヘンシェルミキサーの回転速度を１２００ｒｐｍとした以外は、実施例１と同様に実施した。
【００３６】
［実施例５］
信越化学社製ポリ塩化ビニルＴＫ−１３００（平均重合度１３００）を使用し、平均１次粒子径０．０８μｍの炭酸カルシウムを２５質量部添加し、ヘンシェルミキサーの回転速度を２４００ｒｐｍとした以外は、実施例１と同様に実施した。
【００３７】
［実施例６］
炭酸カルシウムの平均１次粒子径を０．０５μｍとして２０質量部添加した以外は、実施例１と同様に実施した。
【００３８】
［実施例７］
炭酸カルシウムの平均１次粒子径を０．０８μｍとして３５質量部添加し、プレス温度を１９０℃とした以外は、実施例１と同様に実施した。
【００３９】
［実施例８］
炭酸カルシウムの平均１次粒子径を０．１５μｍとして１５質量部添加し、プレス温度を１９０℃とした以外は、実施例１と同様に実施した。
【００４０】
[実施例９]
パラフィンワックスの平均分子量を７００とした以外は、実施例１と同様に実施した。
【００４１】
［比較例１］
炭酸カルシウムの平均１次粒子径を０．０８μｍとして５０質量部添加した以外は、実施例１と同様に実施した。
【００４２】
［比較例２］
炭酸カルシウムの平均１次粒子径を０．１５μｍとして５０質量部添加した以外は、実施例１と同様に実施した。
【００４３】
［比較例３］
炭酸カルシウムの平均１次粒子径を１．２μｍとして２０質量部添加した以外は、実施例１と同様に実施した。
【００４４】
［比較例４］
炭酸カルシウムを無添加とした以外は、実施例１と同様に実施した。
【００４５】
［比較例５］
信越化学社製ポリ塩化ビニルＴＫ−２０００Ｅ（平均重合度２０００）を使用した以外は、実施例１と同様に実施した。
【００４６】
［比較例６］
炭酸カルシウムの平均１次粒子径を０．０８μｍとして７質量部添加した以外は、実施例１と同様に実施した。
【００４７】
［比較例７］
ヘンシェルミキサーの回転速度を４００ｒｐｍとした以外は、実施例１と同様に実施した。
【００４８】
［比較例８］
炭酸カルシウムの平均１次粒子径を０．７μｍとして２０質量部添加した以外は、実施例１と同様に実施した。
【００４９】
【表１】
2019038996.tif 000002
【００５０】
【表２】
2019038996.tif 000003
【００５１】
【表３】
2019038996.tif 000004
【００５２】
表２（実施例）及び表３（比較例）の結果により、成形品断面の区画法解析処理において粒子数の変動係数が１５％以下である本実施例の成形品では、ポリ塩化ビニルに炭酸カルシウムを均一に分散させることができ、軟化点を低下させることなく、且つ、３０ｋＪ／ｍ2以上の衝撃強度を得ることができることが分かる。なお、上記の実施例で記載されたロールによる予備溶融加工を行いプレス成形した成形品は、シート材や平板用途に応用することができる。